(57)【要約】  良好な窒化特性を有する特にピストンリングとシリンダーライナの製造用の鋼組成物は、該鋼組成物１００重量％に対して表示された以下の割合の元素、０．５〜１．５重量％のAl、０．５〜１．２重量％のC、６８．２〜９６.９重量％のFe、０．１〜３．０重量％のMn、２．０〜１０．０重量％のSiを含有する。これは、出発材料の溶融塊を製造し、溶融塊を調整型に流し込むことにより製造し得る。得られた鋼組成物を窒化すると、焼入れ焼戻した球状黒鉛鋳鉄を上回る特性を有する重力鋳造製造により製造される窒化鋼組成物を得る。【特許請求の範囲】
【請求項１】
良好な窒化特性を有するピストンリングとシリンダーライナの製造用の鋼組成物であって、該鋼組成物１００重量％に対して表示された割合の以下の元素を含むことを特徴とする鋼組成物。
Al： ０．５〜１．５重量％
C：  ０．５〜１．２重量％
Fe： ６８．２〜９６．９重量％
Mn： ０．１〜３．０重量％
Si： ２．０〜１０．０重量％
【請求項２】
さらに以下の元素を以下の最大量で有することを特徴とする請求項１に記載の鋼組成物。
B：  最大 ０．１重量％
Cr： 最大 ４．０重量％
Cu： 最大 ２．０重量％
Mo： 最大 ３．０重量％
Nb： 最大 ０．０５重量％
Ni： 最大 ４．０重量％
P：  最大 ０．１重量％
S：  最大 ０．０５重量％
Sn： 最大 ０．０５重量％
Ti： 最大 ０．２重量％
V：  最大 ２．０重量％
W：  最大 ０．５重量％
【請求項３】
Al、B、C、Cr、Cu、Fe、Mn、Mo、Nb、Ni、P、S、Si、Sn、Ti、VおよびWからなる群から選択した元素のみを含有し、該元素の合計が１００重量％となることを特徴とする請求項１もしくは２に記載の鋼組成物。
【請求項４】
請求項１から３のいずれか一項に記載の鋼組成物を窒化することにより得られることを特徴とする窒化鋼組成物。
【請求項５】
請求項１から３のいずれか一項に記載の鋼組成物を製造するに当たり、
a.   溶融塊を出発材料から製造するステップと、
b.   溶融塊を調製型に流し込むステップと
を備えることを特徴とする方法。
【請求項６】
c.   鋼組成物をそのＡｃ３温度以上でオーステナイト化するステップと、
d.   鋼組成物を適切な焼入れ媒体中で焼き入れするステップと、
e.   鋼組成物を制御雰囲気炉内において４００℃〜７００℃の範囲の温度で焼き戻しするステップと
をさらに備える請求項５に記載の方法。
【請求項７】
請求項４に記載の鋼組成物を製造するに当たり、
a.   請求項７もしくは８に記載の方法を実施するステップと、
b.   得られた鋼組成物を窒化するステップと
を備えることを特徴とする方法。
【請求項８】
請求項１から４のいずれか一項に記載の鋼組成物を本体として含むことを特徴とするピストンリング。
【請求項９】
請求項１から４のいずれか一項に記載の鋼組成物を本体として含むことを特徴とするシリンダーライナ。
【発明の詳細な説明】
【技術分野】
【０００１】
本発明は、良好な窒化特性を有し、特にピストンリングおよびシリンダーライナの製造に適した鋼組成物に関する。本発明はまた、本発明の良好な窒化特性を有する鋼組成物から製造し得る窒化鋼組成物に関する。さらに本発明は、本発明の良好な窒化特性を有する鋼組成物の製造方法と、本発明に係る窒化鋼組成物の製造方法とに関する。最後に、本発明は本発明の鋼組成物を本体として含むピストンリングとシリンダーライナに関する。
【背景技術】
【０００２】
内燃機関において、ピストンリングは燃焼室のピストンヘッドとシリンダ壁との間の空隙を密閉する。ピストンが前後に動くと、ピストンリングの一方がその外周面でシリンダ壁に対し永久的なバネ荷重位置で摺動し、そしてピストンリングの傾斜運動のため、ピストンリングの他方がそのピストンリング溝内で振動しながら摺動し、その際にその側面がピストンリング溝の上下の溝側面に交互に作用する。これら部品が互いに摺動すると、材質に応じて多かれ少なかれ磨耗が生じ、乾燥稼動の場合には、いわゆるフレッチングやスコーリング、最終的にはエンジンの破壊に至ることもある。シリンダ壁に対するピストンリングの摺動および磨耗動作を改善するために、その周面に各種材料から形成したコーティングが施されてきた。
【０００３】
レシプロ式ピストン内燃機関におけるもののようなシリンダーライナは、高い耐磨耗性を有しなければならない。さもなければ、シリンダーライナが薄くなればなるほど、ガス漏れや油の消費が増加し、エンジンの性能が劣化する。シリンダーライナが磨耗すると、シリンダ壁とシリンダーライナの間の空隙がより大きく成長するので、燃焼ガスがシリンダーライナを介してより容易に漏れる（ブローバイとして既知）ことがあり、これによってエンジンの効率が下がる。さらに、空隙サイズの増大は、燃焼室において拭い去られない油膜がより厚くなることを意味し、単位時間当たりに失われる油が増加して、油の消費量が増加する。
【０００４】
ピストンリングやシリンダーライナのような高性能内燃機関の部品を製造するために、鋳鉄材料、すなわち鋳鉄合金を通常用いる。高性能エンジンにおいて、ピストンリング、特にコンプレッションリングに要求されることは、例えばピーク圧縮圧力、燃焼温度、ＥＧＲおよび潤滑油膜減少に関して、これまで以上に厳しいものとなってきており、磨耗、耐スコーチ性、マイクロ溶接及び耐食性のような機能的な特性に大きく影響を与える。
【０００５】
しかしながら、従来の鋳鉄材料は破壊の危険性が高い。実際、現在の材料を用いる場合、リングが頻繁に壊れる。機械力学的な負荷を高めると、ピストンリングとシリンダーライナの寿命が短くなる。深刻な磨耗と腐食が稼動面と側面に生じる。
【０００６】
より高い着火圧力、排気の低下および燃料の直接噴射は、ピストンリングへの負荷の増加を意味する。これは、ピストン材料、とりわけ下方ピストンリング側面の損傷および蓄積をもたらす。
【０００７】
ピストンリングとシリンダーライナへのより高い機械力学的なストレスのため、エンジンメーカーは、高級鋼(例えば、鋼種１．４１１２のような焼入れ焼き戻しの高度合金)のピストンリングとシリンダーライナをますます求めている。ここで、２.０８重量％未満の炭素を含有する鉄鋼材が鋼として既知である。炭素含有量がより高い場合、鋳鉄として知られている。鋳鉄に比較して、基本微細構造において遊離グラファイトによる干渉が無いので、鋼は一層良好な強度及び靭性特性を有する。
【０００８】
通常、高クロム合金化マルテンサイト鋼が鋼製ピストンリングもしくは鋼製シリンダーライナの製造に用いられる。しかしながら、かかる鋼を使用すると、製造コストが鋳鉄成分のものより著しく高いという欠点に悩まされる。
【０００９】
鋼製ピストンリングは輪郭付けしたワイヤから製造される。輪郭付けしたワイヤを円形に丸め、切断し、「非円形状」マンドレルにあてがわれる。ピストンリングは、所要の接線力を付与する焼鈍処理によってマンドレル上で所望の非円形状を達成する。鋼からのピストンリングの製造におけるさらなる欠点は、一定の直径を超えると、鋼線からのリングの製造（コイリング）が不可能となることである。一方、鋳鉄から形成したピストンリングは、鋳造時に既に非円形であるので、これらは最初から理想的形態を有する。
【００１０】
鋳鉄は、鋼よりも著しく低い融点を有する。その差は、化学組成に応じて３５０℃までになることがある。よって、融点が低いということは鋳造温度が低く、冷却時の収縮が小さいということを意味するため、鋳鉄は溶融及び鋳造が一層容易であり、従って鋳造材料はパイプ欠陥または熱間および冷間割れが少ない。より低い鋳造温度はまた、型の材質へのストレス（侵食、気孔率、砂の封入）および炉への負荷を小さくし、また溶融コストの低下も生ずる。
【００１１】
鉄鋼材の融点は、炭素含有量に単純に依存するのではなく、「飽和度」にも依存する。次の経験式が成立する。
Ｓｃ＝Ｃ／（４．２６−１／３（Ｓｉ＋Ｐ））
飽和度が１に近づくほど、融点は低くなる。鋳鉄では、飽和度１．０が通常望ましく、その場合鋳鉄は１１５０℃の融点を有する。鋼の飽和度は、化学組成に依存するが、約０．１８である。共晶鋼は１５００℃の融点を有する。
【００１２】
飽和度は、実質的にSiもしくはP含有量に影響される。例えば、ケイ素含有量の３重量％の増加がC含有量の１重量％の増加と同様の効果を奏する。したがって、飽和度１．０の鋳鉄（C：３．２６重量％、Si：３．０重量％）と同じ融点を有する鋼鉄をC含有量１重量％およびケイ素含有量９．７８重量％で製造することが可能である。
【００１３】
Si含有量の大幅な増加は、鋼鉄の飽和度を上昇させ、融点を鋳鉄のものまで下げることができる。すなわち、鋳鉄の製造に用いるのと同じ技術、例えば、ＧＯＥ４４を用いて鋼鉄を製造することが可能である。
【００１４】
高ケイ素鋳鋼から形成したピストンリングとシリンダーライナが当業界で知られている。しかしながら、多量に存在するケイ素は、オーステナイト遷移温度“Ａｃ３”が上昇するため、材料の焼入性に悪影響を有する。
【００１５】
それにもかかわらず、ピストンリング表面の硬度を上げるための当業界で普通の処理は、材料を窒化することからなっていた。しかしながら、従来の高ケイ素鋼鋳物は窒化特性に乏しいことが示されていた。
【発明の概要】
【発明が解決しようとする課題】
【００１６】
すなわち、本発明の目的は、特にピストンリングとシリンダーライナの製造用の良好な窒化特性を有する高ケイ素含有鋼組成物及び窒化鋼組成物を提供することである。重力鋳造により製造すると、窒化鋼組成物の特性は、少なくとも以下の1つにおいて、焼入れ焼戻した球状黒鉛鋳鉄の特性を上回る。
弾性率、曲げ強度のような機械的特性
破壊強度
形態安定性
側面磨耗
稼動面磨耗
【課題を解決するための手段】
【００１７】
本発明によると、この目的は、以下の元素を以下の割合で含む鋼組成物によって達成される。
Al： ０．５〜１．５重量％
C：  ０．５〜１．２重量％
Fe： ６８．２〜９６．９重量％
Mn： ０．１〜３．０重量％
Si： ２．０〜１０．０重量％
【００１８】
これら成分に関して、全ての特定した、もしくは明確には特定されてない出発物質、構成要素、成分、元素および付加的な物質の合計がいかなる場合も１００重量％である。出発物質、構成要素、成分、元素および付加的な物質の割合は、当業者に既知の様々な方法を用いて設定することができる。とりわけ、化学組成を製造すべき部品の関数として調整する。
【００１９】
本発明の鋼組成物の良好な窒化特性は、０．５〜１．５重量％のアルミニウム含有量によるものと推定される。窒化処理において、アルミニウムは非常に硬い窒化物を形成する。
【００２０】
本発明の鋼組成物内の以下の元素は、鋼組成物１００重量％に対して表された以下の最大量で存在するのが好ましい。
B：  最大０．１重量％                P：  最大０．１重量％
Cr： 最大４．０重量％                S：  最大０．０５重量％
Cu： 最大２．０重量％                Sn： 最大０．０５重量％
Mo： 最大３．０重量％                Ti： 最大０．２重量％
Nb： 最大０．０５重量％              V：  最大２．０重量％
Ni： 最大４．０重量％                W：  最大０．５重量％
【００２１】
さらに、本発明の鋼組成物はAl、B、C、Cr、Cu、Fe、Mn、Mo、Nb、Ni、P、S、Si、Sn、Ti、VおよびWからなる群から選択した元素のみを含有するのが好ましく、これらの元素の合計が１００重量％である。
【００２２】
本発明によれば、本発明の良好な窒化特性を有する鋼組成物を窒化すると、窒化鋼組成物を生成する。
【００２３】
本発明の窒化鋼組成物は、それから製造された部品が強く加熱する際に形状が変化する傾向を減少し、ゆえに長期間高性能を付与し、さらには油の消費を低減する。従って、その優れた特性のため、本発明の窒化鋼組成物は自動車およびLB分野におけるピストンリングとシリンダーライナの製造、又は弁座リングとガイドに特に適している。さらに、ドライブシール、冷却ユニット用のブレーキブラックプレートおよびシール、ポンプノズル、また化学工業用のシリンダーライナと軸スリーブ又は部品を製造することができる。
【００２４】
本発明の窒化鋼組成物はまた、例えば鋼製ピストンリングと鋼製シリンダーライナが鋳鉄部品を製造するための機械と技術を用いて製造され得るという利点を有する。加えて、製造コストが鋳鉄ピストンリングのものに相当し、製造業者のコスト削減及び利益の向上につながる。同様に、材料のパラメータを供給業者から独立して調節設定することができる。
【００２５】
本発明はまた、本発明に係る良好な窒化特性を有する鋼組成物の製造方法を提供し、該方法は、
a.   出発材料から溶融塊を製造するステップと、
b.   溶融塊を調整型に流し込むステップと
を備える。
【００２６】
出発材料の例としては、鋼スクラップ、返送スクラップ、合金化物質がある。溶融処理を、炉、好ましくはキューポラで行う。次に、溶融物が固化する際にブランクを製造する。ブランクは当業界で既知の方法、つまり例えば遠心鋳造処理、連続鋳造処理、ダイス刻印処理、クローニング処理、または好ましくは、生型成形により鋳造することができる。
【００２７】
鋼組成物が冷却された後、鋳型を空にし、得られたブランクを洗浄する。
【００２８】
所要に応じて、ブランクをその後焼き入れし、焼き戻ししてもよい。以下のステップがこれを達成する。
c.   鋼組成物をそのＡｃ３温度以上でオーステナイト化するステップと、
d.   鋼組成物を適切な焼入れ媒体中で焼き入れするステップと、
e.   鋼組成物を制御雰囲気炉内において４００℃〜７００℃の範囲の温度で焼き戻しするステップ。
【００２９】
油を焼入れ媒体として用いるのが好ましい。
【００３０】
本発明によって窒化鋼部品を製造するために、上述の処理ステップの後に、得られた鋼組成物の窒化を行う。これは、例えば、ガス窒化、プラズマ窒化、もしくは圧力窒化により達成することができる。
【００３１】
以下の実施例は本発明を説明するが、本発明はそれに限定されるものではない。
【実施例】
【００３２】
ピストンリングを下記の組成を有する本発明に係る高度に窒化可能な鋼組成物から製造した。
Al： １．１重量％                P：  ０．０３重量％
B：  ０．００１重量％            S：  ０．００９重量％
C：  ０．７重量％                Si： ３．０重量％
Cr： ２．０重量％                Sn： ０．００１重量％
Cu： ０．０５重量％              Ti： ０．００３重量％
Mn： ０．４５重量％              V：  ０．１１重量％
Mo： ０．５重量％                W：  ０．００３重量％
Nb： ０．００２重量％            Fe： 残部
【００３３】
これは、出発材料（鋼スクラップ、返送スクラップおよび合金化物質）から溶融塊を製造し、溶融物を調整生型に流し込むことにより得た。次に、鋳型を空にし、得られたピストンリングを洗浄した。その後、ピストンリングを焼入れし、そして焼き戻しした。これは、鋼組成物のＡｃ３温度以上でオーステナイト化し、油中で焼入れし、制御雰囲気炉において４００℃から７００℃の範囲の温度で焼き戻すことにより達成された。
【００３４】
最後に、得られたピストンリングの表面を窒化した。窒化領域では１０００ＨＶを超える硬度が得られ、側面磨耗および稼動面磨耗に対し高い抵抗性を保証するものである。この場合、硬度をＤＩＮ６７７３に準拠して求めた。
【手続補正書】
【提出日】平成22年11月30日(2010.11.30)
【手続補正１】
【補正対象書類名】明細書
【補正対象項目名】全文
【補正方法】変更
【補正の内容】
【発明の詳細な説明】
【技術分野】
【０００１】
本発明は、良好な窒化特性を有するピストンリングに関する。本発明はまた、本発明の良好な窒化特性を有するピストンリングから製造し得る窒化ピストンリングに関する。さらに本発明は、本発明の良好な窒化特性を有するピストンリングの製造方法と、本発明に係る窒化ピストンリングの製造方法とに関する。
【背景技術】
【０００２】
内燃機関において、ピストンリングは燃焼室のピストンヘッドとシリンダ壁との間の空隙を密閉する。ピストンが前後に動くと、ピストンリングの一方がその外周面でシリンダ壁に対し永久的なバネ荷重位置で摺動し、そしてピストンリングの傾斜運動のため、ピストンリングの他方がそのピストンリング溝内で振動しながら摺動し、その際にその側面がピストンリング溝の上下の溝側面に交互に作用する。これら部品が互いに摺動すると、材質に応じて多かれ少なかれ磨耗が生じ、乾燥稼動の場合には、いわゆるフレッチングやスコーリング、最終的にはエンジンの破壊に至ることもある。シリンダ壁に対するピストンリングの摺動および磨耗動作を改善するために、その周面に各種材料から形成したコーティングが施されてきた。
【０００３】
ピストンリングのような高性能内燃機関の部品を製造するために、鋳鉄材料、すなわち鋳鉄合金を通常用いる。高性能エンジンにおいて、ピストンリング、特にコンプレッションリングに要求されることは、例えばピーク圧縮圧力、燃焼温度、ＥＧＲおよび、潤滑油膜減少に関して、これまで以上に厳しいものとなってきており、磨耗、耐スコーチ性、マイクロ溶接及び耐食性のような機能的な特性に大きく影響を与える。
【０００４】
しかしながら、従来の鋳鉄材料は破壊の危険性が高い。実際、現在の材料を用いる場合、リングが頻繁に壊れる。機械力学的な負荷を高めると、ピストンリングの寿命が短くなる。深刻な磨耗と腐食が稼動面と側面に生じる。
【０００５】
より高い着火圧力、排気の低下および燃料の直接噴射は、ピストンリングへの負荷の増加を意味する。これは、ピストン材料、とりわけ下方ピストンリング側面の損傷および蓄積をもたらす。
【０００６】
ピストンリングへのより高い機械力学的なストレスのため、エンジンメーカーは、高級鋼(例えば、鋼種１．４１１２のような焼入れ焼き戻しの高度合金)のピストンリングをますます求めている。ここで、２.０８重量％未満の炭素を含有する鉄鋼材が鋼として既知である。炭素含有量がより高い場合、鋳鉄として知られている。鋳鉄に比較して、基本微細構造において遊離グラファイトによる干渉が無いので、鋼は一層良好な強度及び靭性特性を有する。
【０００７】
通常、高クロム合金化マルテンサイト鋼が鋼製ピストンリングの製造に用いられる。しかしながら、かかる鋼を使用すると、製造コストが鋳鉄成分のものより著しく高いという欠点に悩まされる。
【０００８】
鋼製ピストンリングは輪郭付けしたワイヤから製造される。輪郭付けしたワイヤを円形に丸め、切断し、「非円形状」マンドレルにあてがわれる。ピストンリングは、所要の接線力を付与する焼鈍処理によってマンドレル上で所望の非円形状を達成する。鋼からのピストンリングの製造におけるさらなる欠点は、一定の直径を超えると、鋼線からのリングの製造（コイリング）が不可能となることである。一方、鋳鉄から形成したピストンリングは、鋳造時に既に非円形であるので、これらは最初から理想的形態を有する。
【０００９】
鋳鉄は、鋼よりも著しく低い融点を有する。その差は、化学組成に応じて３５０℃までになることがある。よって、融点が低いということは鋳造温度が低く、冷却時の収縮が小さいということを意味するため、鋳鉄は溶融及び鋳造が一層容易であり、従って鋳造材料はパイプ欠陥または熱間および冷間割れが少ない。より低い鋳造温度はまた、型の材質へのストレス（侵食、気孔率、砂の封入）および炉への負荷を小さくし、また溶融コストの低下も生ずる。
【００１０】
鉄鋼材の融点は、炭素含有量に単純に依存するのではなく、「飽和度」にも依存する。次の経験式が成立する。
Ｓｃ＝Ｃ／（４．２６−１／３（Ｓｉ＋Ｐ））
飽和度が１に近づくほど、融点は低くなる。鋳鉄では、飽和度１．０が通常望ましく、その場合鋳鉄は１１５０℃の融点を有する。鋼の飽和度は、化学組成に依存するが、約０．１８である。共晶鋼は１５００℃の融点を有する。
【００１１】
飽和度は、実質的にSiもしくはP含有量に影響される。例えば、ケイ素含有量の３重量％の増加が含有量の１重量％の増加と同様の効果を奏する。したがって、飽和度１．０の鋳鉄（C：３．２６重量％、Si：３．０重量％）と同じ融点を有する鋼鉄をC含有量１重量％およびケイ素含有量９．７８重量％で製造することが可能である。
【００１２】
Si含有量の大幅な増加は、鋼鉄の飽和度を上昇させ、融点を鋳鉄のものまで下げることができる。すなわち、鋳鉄の製造に用いるのと同じ技術、例えば、ＧＯＥ４４を用いて鋼鉄を製造することが可能である。
【００１３】
高ケイ素鋳鋼から形成したピストンリングが当業界で知られている。しかしながら、多量に存在するケイ素は、オーステナイト遷移温度“Ａｃ３”が上昇するため、材料の焼入性に悪影響を有する。
【００１４】
それにもかかわらず、ピストンリング表面の硬度を上げるための当業界で普通の処理は、材料を窒化することからなっていた。しかしながら、従来の高ケイ素鋼鋳物は窒化特性に乏しいことが示されていた。
【発明の概要】
【発明が解決しようとする課題】
【００１５】
すなわち、本発明の目的は、高ケイ素含有鋼組成物を本体として有し、かつ良好な窒化特性を有するピストンリングと、窒化ピストンリングを提供することである。重力鋳造により製造すると、窒化ピストンリングの窒化鋼組成物の特性は、少なくとも以下の1つにおいて、焼入れ焼戻しした球状黒鉛鋳鉄の特性を上回る。
弾性率、曲げ強度のような機械的特性
破壊強度
形態安定性
側面磨耗
稼動面磨耗
【課題を解決するための手段】
【００１６】
本発明によると、この目的は、以下の元素を以下の割合で含む鋼組成物を本体として有するピストンリングによって達成される。
Al： ０．５〜１．５重量％
C：  ０．５〜１．２重量％
Fe： ６８．２〜９６．９重量％
Mn： ０．１〜３．０重量％
Si： ２．０〜１０．０重量％
B：  最大 ０．１重量％ P：  最大 ０．１重量％
Cr： 最大 ４．０重量％ S：  最大 ０．０５重量％
Cu： 最大 ２．０重量％ Sn： 最大 ０．０５重量％
Mo： 最大 ３．０重量％ Ti： 最大 ０．２重量％
Nb： 最大 ０．０５重量％ V：  最大 ２．０重量％
Ni： 最大 ４．０重量％ W：  最大 ０．５重量％
ここで、鋼組成物はAl、B、C、Cr、Cu、Fe、Mn、Mo、Nb、Ni、P、S、Si、Sn、Ti、VおよびWからなる群から選択される元素のみを含み、これらの元素の合計が１００重量％である。
【００１７】
本発明のピストンリングの良好な窒化特性は、０．５〜１．５重量％のアルミニウム含有量によるものと推定される。窒化処理において、アルミニウムは非常に硬い窒化物を形成する。
【００１８】
本発明によれば、本発明の良好な窒化特性を有するピストンリングを窒化すると、窒化ピストンリングを生成する。
【００１９】
本発明の窒化ピストンリングは、強く加熱する際に形状が変化することを減少させる傾向を有し、ゆえに長期間高性能を付与し、さらには油の消費を低減する。
【００２０】
本発明の窒化ピストンリングはまた、それらが鋳鉄部品を製造するための機械と技術を用いて製造され得るという利点を有する。加えて、製造コストが鋳鉄ピストンリングのものに相当し、製造業者のコスト削減及び利益の向上につながる。同様に、材料のパラメータを供給業者から独立して調節設定することができる。
【００２１】
本発明に係るピストンリングは以下のステップを含む製法により製造される。
a.   出発材料から溶融塊を製造するステップと、
b.   溶融塊を調整型に流し込むステップ
【００２２】
出発材料の例としては、鋼スクラップ、返送スクラップ 、合金化物質がある。溶融処理を、炉、好ましくはキューポラで行う。次に、溶融物が固化する際にブランクを製造する。ピストンリングは当業界で既知の方法、つまり例えば遠心鋳造処理、連続鋳造処理、ダイス刻印処理、クローニング処理、または好ましくは、生型成形により鋳造することができる。
【００２３】
ピストンリングが冷却された後、鋳型を空にし、得られたブランクを洗浄する。
【００２４】
所要に応じて、ピストンリングをその後焼き入れし、焼き戻ししてもよい。以下のステップがこれを達成する。
c.   ピストンリングをそのＡｃ３温度以上でオーステナイト化するステップと、
d.   ピストンリングを適切な焼入れ媒体中で焼き入れするステップと、
e.   ピストンリングを制御雰囲気炉内において４００℃〜７００℃の範囲の温度で焼き戻しするステップ。
【００２５】
油を焼入れ媒体として用いるのが好ましい。
【００２６】
本発明によって窒化ピストンリングを製造するために、上述の処理ステップの後に、得られたピストンリングの窒化を行う。これは、例えば、ガス窒化、プラズマ窒化、もしくは圧力窒化により達成することができる。
【００２７】
以下の実施例は本発明を説明するが、本発明はそれに限定されるものではない。
【実施例】
【００２８】
ピストンリングを下記の組成を有する本発明に係る高度に窒化可能な鋼組成物から製造した。
Al： １．１重量％                P：  ０．０３重量％
B：  ０．００１重量％            S：  ０．００９重量％
C：  ０．７重量％                Si： ３．０重量％
Cr： ２．０重量％                Sn： ０．００１重量％
Cu： ０．０５重量％              Ti： ０．００３重量％
Mn： ０．４５重量％              V：  ０．１１重量％
Mo： ０．５重量％                W：  ０．００３重量％
Nb： ０．００２重量％            Fe： 残部
【００２９】
これは、出発材料（鋼スクラップ、返送スクラップおよび合金化物質）から溶融塊を製造し、溶融物を調整生型に流し込むことにより得た。次に、鋳型を空にし、得られたピストンリングを洗浄した。その後、ピストンリングを焼入れし、そして焼き戻しした。これは、鋼組成物のＡｃ３温度以上でオーステナイト化し、油中で焼入れし、制御雰囲気炉において４００℃から７００℃の範囲の温度で焼き戻すことにより達成された。
【００３０】
最後に、得られたピストンリングの表面を窒化した。窒化領域では１０００ＨＶを超える硬度が得られ、側面磨耗および稼動面磨耗に対し高い抵抗性を保証するものである。この場合、硬度をＤＩＮ６７７３に準拠して求めた。
【手続補正２】
【補正対象書類名】特許請求の範囲
【補正対象項目名】全文
【補正方法】変更
【補正の内容】
【特許請求の範囲】
【請求項１】
良好な窒化特性を有する鋼組成物を本体として含むピストンリングであって、該鋼組成物が該鋼組成物１００重量％に対して表示された割合の以下の元素を含み、
Al： ０．５〜１．５重量％
C：  ０．５〜１．２重量％
Fe： ６８．２〜９６．９重量％
Mn： ０．１〜３．０重量％
Si： ２．０〜１０．０重量％
B：  最大 ０．１重量％
Cr： 最大 ４．０重量％
Cu： 最大 ２．０重量％
Mo： 最大 ３．０重量％
Nb： 最大 ０．０５重量％
Ni： 最大 ４．０重量％
P：  最大 ０．１重量％
S：  最大 ０．０５重量％
Sn： 最大 ０．０５重量％
Ti： 最大 ０．２重量％
V：  最大 ２．０重量％
W：  最大 ０．５重量％
該鋼組成物がAl、B、C、Cr、Cu、Fe、Mn、Mo、Nb、Ni、P、S、Si、Sn、Ti、VおよびWからなる群から選択される元素のみを含み、該元素の合計が１００重量％となり、
そして、該ピストンリングが、以下のステップを含む製法により製造されることを特徴とするピストンリング。
a.   溶融塊を出発材料から製造するステップと、
b.   溶融塊を調製型に流し込むステップ。
【請求項２】
請求項１に記載のピストンリングを窒化することにより得られることを特徴とする窒化ピストンリング。
【請求項３】
請求項１に記載のピストンリングを製造するに当たり、
a.   溶融塊を出発材料から製造するステップと、
b.   溶融塊を調製型に流し込むステップと
を備えることを特徴とする方法。
【請求項４】
c.   ピストンリングをそのＡｃ３温度以上でオーステナイト化するステップと、
d.   ピストンリングを適切な焼入れ媒体中で焼き入れするステップと、
e.   ピストンリングを制御雰囲気炉内において４００℃〜７００℃の範囲の温度で焼き戻しするステップと
をさらに備える請求項３に記載の方法。
【請求項５】
請求項２に記載のピストンリングを製造するに当たり、
a.   請求項３もしくは４に記載の方法を実施するステップと、
b.   得られたピストンリングを窒化するステップと
を備えることを特徴とする方法。
【手続補正書】
【提出日】平成23年11月24日(2011.11.24)
【手続補正１】
【補正対象書類名】特許請求の範囲
【補正対象項目名】全文
【補正方法】変更
【補正の内容】
【特許請求の範囲】
【請求項１】
窒化鋼組成物を本体として含むピストンリングであって、該窒化鋼組成物が鋼組成物１００重量％に対して表示された割合の以下の元素を含む鋼組成物を窒化することにより得られることを特徴とするピストンリング。
Al：０．５〜１．５重量％
C：  ＞０．７〜１．２重量％
Fe：６８．２〜９６．９重量％
Mn：０．１〜３．０重量％
Si：２．０〜＜４．０重量％
【請求項２】
請求項１に記載のピストンリングを製造するに当たり、前記鋼組成物の製造が、
a.   溶融塊を出発材料から製造するステップと、
b.   溶融塊を調製型に流し込むステップと、
c.   得られた鋼組成物を窒化するステップと
を備えることを特徴とする方法。
【請求項３】
前記鋼組成物の製造が、
c.   鋼組成物をそのＡｃ３温度以上でオーステナイト化するステップと、
d.   鋼組成物を適切な焼入れ媒体中で焼き入れするステップと、
e.   鋼組成物を制御雰囲気炉内において４００℃〜７００℃の範囲の温度で焼き戻しするステップと
をさらに備える請求項２に記載の方法。
【国際調査報告】
2012521488.tif 000002
2012521488.tif 000003
2012521488.tif 000004
2012521488.tif 000005
2012521488.tif 000006
2012521488.tif 000007